(57)【要約】【課題】帯電防止性を備え、反射ムラや照明器具の映り込みを防止できるとともに、保護フィルムと過密着となることを防止することもできるマット調光反射フィルムを提供する。【解決手段】白色ポリエステルフィルム層及び帯電防止層を有するマット調光反射フィルムであって、最表層に帯電防止層を有し、帯電防止層の表面抵抗値が１０１２Ω／ｃｍ２未満であり、帯電防止層の６０°光沢値が４０未満であり、帯電防止層が粒子及びコート層を備えてなり、粒子の１０％変形強度Ｋ値が０．３ｋｇｆ／ｍｍ２以上５．０ｋｇｆ／ｍｍ２以下であり、粒子の平均粒子径（ｄ）が１μｍ以上２０μｍ以下であり、コート層が帯電防止剤及びバインダー樹脂を含む層であり、コート層の厚み（Ｄ）が０．５μｍより大きく、コート層の厚み（Ｄ）と粒子の平均粒子径（ｄ）との比（ｄ／Ｄ）が０．３５以上１０以下である、マット調光反射フィルムとする。【選択図】図１
2015125265.tif 000002
【特許請求の範囲】
【請求項１】
白色ポリエステルフィルム層及び帯電防止層を有するマット調光反射フィルムであって、
該マット調光反射フィルムは最表層に前記帯電防止層を有し、
前記帯電防止層の表面抵抗値が１０１２Ω／ｃｍ２未満であり、
前記帯電防止層の６０°光沢値が４０未満であり、
前記帯電防止層が粒子及びコート層を備えてなり、
前記粒子の１０％変形強度Ｋ値が０．３ｋｇｆ／ｍｍ２以上５．０ｋｇｆ／ｍｍ２以下であり、
前記粒子の平均粒子径（ｄ）が１μｍ以上２０μｍ以下であり、
前記コート層が帯電防止剤及びバインダー樹脂を含む層であり、
前記コート層の厚み（Ｄ）が０．５μｍより大きく、
前記コート層の厚み（Ｄ）と前記粒子の平均粒子径（ｄ）との比（ｄ／Ｄ）が０．３５以上１０以下である、
マット調光反射フィルム。
【請求項２】
前記粒子が、アクリル系粒子、ナイロン系粒子及びウレタン系粒子からなる群より選ばれる少なくとも１種以上の粒子を含む、請求項１に記載のマット調光反射フィルム。
【請求項３】
前記帯電防止層の表面粗さ（Ｒａ）が０．３μｍ以上２．３μｍ以下である、請求項１又は２に記載のマット調光反射フィルム。
【請求項４】
前記帯電防止層において、前記コート層を構成する固形分１００質量部に対して前記粒子が３０質量部以上１００質量部以下含まれる、請求項１〜３のいずれかに記載のマット調光反射フィルム。
【請求項５】
請求項１〜４のいずれかに記載のマット調光反射フィルムを金属板にラミネートしてなる、光反射板。
【請求項６】
請求項５に記載の光反射板を用いた、ＬＥＤ用光反射板。
【発明の詳細な説明】
【技術分野】
【０００１】
本発明はマット調光反射フィルムおよび該マット調光反射フィルムを金属板又は樹脂板に積層してなる光反射板に関する。具体的には、照明器具、照明看板、液晶表示装置等において使用されるマット調光反射フィルムおよび光反射板に関する。
【背景技術】
【０００２】
近年、ＬＥＤ等の面状光源の部材等において、光反射フィルムが使用されている。例えば、光反射フィルムには、ＬＥＤ光源から発せられた直線性の高い光線を広い面全体に拡散させるため高い拡散反射性が求められ、表面反射についても映りこみがないよう低いグロス値が求められる。そのため従来用いられてきた銀反射材、アルミ反射材のような拡散反射性が低く正反射性の強い反射材は使用に適さない場合が多い。そこで、拡散反射性の強い白色光反射フィルムが注目されている。
【０００３】
例えば、特許文献１には、白色ポリエステルフィルムを用いた光反射フィルムの表面に導電層を設け、静電気による光反射フィルムの表面の汚染を防止したり、電磁波ノイズによる画像の表示の乱れを防止する光反射フィルムが記載されている。特許文献２には、凝集シリカ粒子を含み、それに加えアクリル樹脂粒子またはシリコーン樹脂粒子を含む低光沢層を設けた反射フィルムについて記載されている。
【先行技術文献】
【特許文献】
【０００４】
【特許文献１】特開２００６−１６３３７８号公報
【特許文献２】特開２００６−０７２３４７号公報
【発明の概要】
【発明が解決しようとする課題】
【０００５】
特許文献１には帯電防止性を付与した耐熱黄変性コート層について記載されており、具体的には帯電防止剤として針状酸化亜鉛または水溶性アクリルポリマー（三菱化学社製サフトマー）を使用している。しかしながら、このようなコート層は光沢が高いためＬＥＤのような直線性の高い光源向けに使用すると反射ムラが大きくなってしまうため使用に適さない。一方で、特許文献２の低光沢層のように凝集シリカ粒子を含ませた場合、凝集シリカ粒子が非常に硬い粒子（以下に記載する粒子の硬さ（１０％変形強度Ｋ値）で６ｋｇ／ｍｍ２）であるため、例えば金属板へのラミネートプロセスでのロールとの接触による粒子の欠落、実使用での拭取り清掃による粒子の欠落などの不具合が発生しやすい。また、凝集シリカ粒子は多孔性のため白色を呈しているが、拡散反射率が低いため、低光沢性を得るにはバインダー層に対し多量の添加量を必要とし、バインダー層による粒子の固定化が十分ではなく、粒子の欠落が起こりやすくなってしまう。さらにバインダー層に機能性（帯電防止性、ハードコート性など）を持たせている場合、粒子添加量が多すぎるためにバインダー層の機能性が失われやすいという問題もある。
【０００６】
他にも、従来技術においては、製造プロセス、運送での傷防止のために表面に保護フィルムを備える場合が多いが、保管状態によっては保護フィルムと帯電防止層が過密着を起こし、コーティング層が剥離してしまうというケースが発生するという問題がある。
【０００７】
また、表面光沢が高い反射フィルムを照明器具として使用した場合、反射ムラが出て均一な表示がしにくくなるという問題がある。一方で、拡散反射性の強い白色反射フィルムでも表面が平滑な場合、ＬＥＤの映りこみが生じるため、使用に適さない場合が多い。
【０００８】
また、ＬＥＤは高輝度であるがために反射フィルムに高い耐光性が求められる。すなわち、長期間高輝度のＬＥＤに間近でさらされることにより反射フィルムが劣化して、変色したり、クラックが入ったりするなどの問題がある。
【０００９】
反射フィルムに埃がつかないように帯電防止コート、硬度を持たせるためにハードコートを行うことが可能であるが、コート層にももちろん高い耐光性、低グロスが求められることは言うまでもない。
【００１０】
以上のことから、本発明は、帯電防止性を備え、反射ムラや照明器具の映り込みを防止できるとともに、保護フィルムと過密着となることを防止することもできるマット調光反射フィルム、およびそのラミネート金属板（光反射板）を提供することを課題とする。
【課題を解決するための手段】
【００１１】
以下、本発明について説明する。なお、本発明の理解を容易にするために添付図面の参照符号を括弧書きにて付記するが、これにより本発明が図示の形態に限定されるものではない。
【００１２】
第１の本発明は、白色ポリエステルフィルム層（１）及び帯電防止層（２）を有するマット調光反射フィルム（１０）であって、マット調光反射フィルムは最表層に帯電防止層（２）を有し、帯電防止層（２）の表面抵抗値が１０１２Ω／ｃｍ２未満であり、帯電防止層（２）の６０°光沢値が４０未満であり、帯電防止層（２）が粒子（２ａ）及びコート層（２ｂ）を備えてなり、粒子（２ａ）の１０％変形強度Ｋ値が０．３ｋｇｆ／ｍｍ２以上５．０ｋｇｆ／ｍｍ２以下であり、粒子（２ａ）の平均粒子径（ｄ）が１μｍ以上２０μｍ以下であり、コート層（２ｂ）が帯電防止剤及びバインダー樹脂を含む層であり、コート層（２ｂ）の厚み（Ｄ）が０．５μｍより大きく、コート層（２ｂ）の厚み（Ｄ）と粒子（２ａ）の平均粒子径（ｄ）との比（ｄ／Ｄ）が０．３５以上１０以下である、マット調光反射フィルム（１０）を提供して前記課題を解決するものである。
【００１３】
第１の本発明において、粒子（２ａ）が、アクリル系粒子、ナイロン系粒子及びウレタン系粒子からなる群より選ばれる少なくとも１種以上の粒子を含むことが好ましい。
【００１４】
第１の本発明において、帯電防止層（２）の表面粗さ（Ｒａ）が０．３μｍ以上２．３μｍ以下であることが好ましい。
【００１５】
第１の本発明において、コート層（２ｂ）を構成する固形分１００質量部に対して粒子（２ａ）が３０質量部以上１００質量部以下含まれることが好ましい。
【００１６】
第２の本発明は、上記のマット調光反射フィルム（１０）を金属板（２０）にラミネートしてなる、光反射板（１００）を提供して前記課題を解決するものである。
【００１７】
第２の本発明に係る光反射板（１００）は、ＬＥＤ用光反射板に用いることが好ましい。
【発明の効果】
【００１８】
本発明の光反射フィルムは、所定の白色熱可塑性フィルム、および、表層に所定の帯電防止層を備えてなることにより、優れた光反射性を維持しつつ、静電気による汚染を防止し、電磁波ノイズによる画像の表示の乱れを防止することができる。また、帯電防止層を所定の粒子と所定のコート層とを備えて構成することで、６０°光沢値が所定範囲内となり、反射ムラや照明器具の映り込みを防止でき、さらに、保護フィルムとの過密着を防止し、表層の剥がれを抑制することができる。
【図面の簡単な説明】
【００１９】
【図１】一実施形態に係る本発明のマット調光反射フィルム１０を説明するための概略図である。
【図２】一実施形態に係る本発明の光反射板１００を説明するための概略図である。
【発明を実施するための形態】
【００２０】
以下、本発明について詳細に説明する。なお、本発明においては、「フィルム」と称する場合でも「シート」を含むものとし、「シート」と称する場合でも「フィルム」を含むものとする。
【００２１】
１．マット調光反射フィルム
図１に一実施形態に係る本発明のマット調光反射フィルム１０を概略的に示す。図１に示すように、マット調光反射フィルム１０は、白色ポリエステルフィルム層１及び帯電防止層２を有している。マット調光反射フィルム１０においては、最表層に帯電防止層２を有する。
【００２２】
１．１．白色ポリエステルフィルム層
白色ポリエステルフィルム層１は、ポリエステル樹脂及び微粒状充填剤を含む層であり、ポリエステル樹脂と微粒状充填剤との屈折率差による屈折散乱、並びに、光反射層内に空隙（空孔）を有する場合には、ポリエステル樹脂と空隙（空気）との屈折率差による屈折散乱などから光反射性能を得ることができる。その反射率は８０％以上であることが好ましい。
【００２３】
１．１．１．ポリエステル樹脂
白色ポリエステルフィルム層１のベース樹脂（主成分）であるポリエステル樹脂は、例えばテレフタル酸、イソフタル酸、ナフタレンジカルボン酸等の芳香族ジカルボン酸、またはそのエステルと、エチレングリコール、ジエチレングリコール、１，４−ブタンジオール、ネオペンチルグリコール、１，４−シクロヘキサンジメタノール、などのグリコールとを重縮合して得られる芳香族ポリエステル樹脂；ポリε−カプロラクタム等、ラクトンを開環重合して得られる脂肪族ポリエステル樹脂；ポリエチレンアジペート、ポリエチレンアゼレート、ポリエチレンサクシネート、ポリブチレンアジペート、ポリブチレンアゼレート、ポリブチレンサクシネート、ポリブチレンサクシネート・アジペート、ポリテトラメチレンサクシネート、シクロヘキサンジカルボン酸／シクロヘキサンジメタノール縮合体等、二塩基酸とジオールとを重合して得られる脂肪族ポリエステル樹脂；ポリ乳酸、ポリグリコール等ヒドロキシカルボン酸を重合して得られる脂肪族ポリエステル樹脂；前記脂肪族ポリエステルのエステル結合の一部、例えば全エステル結合の５０％以下がアミド結合、エーテル結合、ウレタン結合等に置き換えられた脂肪族ポリエステル等を挙げることができる。また、微生物により発酵合成された脂肪族ポリエステル樹脂として、ポリヒドロキシブチレート、ヒドロキシブチレートとヒドロキシバリレートとの共重合体等を用いても良い。
【００２４】
中でも、分子鎖中に芳香環を含まない脂肪族ポリエステル樹脂であれば、紫外線吸収を起こさないから、紫外線に晒されることによって、或いは、液晶表示装置等の光源から発せられた紫外線を受けることによって劣化したり、黄変したりすることがなく、光反射性が経時的に低下するのを抑えることができる。
【００２５】
また、屈折散乱を利用して光反射性を得るため、空気や充填剤との屈折率の差が大きい樹脂を用いることが好ましい。この点から、充填剤との屈折率差を主として利用する場合には、ベース樹脂の屈折率は小さい方が好ましく、屈折率（ｎ）が１．４６未満であるポリ乳酸は特に好適である。
【００２６】
ポリ乳酸としては、例えばＤ−乳酸またはＬ−乳酸の単独重合体またはそれらの共重合体を挙げることができる。具体的には、構造単位がＤ−乳酸であるポリ（Ｄ−乳酸）、構造単位がＬ−乳酸であるポリ（Ｌ−乳酸）、更にはＬ−乳酸とＤ−乳酸の共重合体であるポリ（ＤＬ−乳酸）、或いはこれらの混合体を挙げることができる。ポリ乳酸のＤＬ比、すなわちＤ−乳酸とＬ−乳酸との含有比率は、Ｄ−乳酸：Ｌ−乳酸＝１００：０〜８５：１５であるか、またはＤ−乳酸：Ｌ−乳酸＝０：１００〜１５：８５であることが好ましい。さらに好ましくはＤ−乳酸：Ｌ−乳酸＝９９．５：０．５〜９５：５であるか、またはＤ−乳酸：Ｌ−乳酸＝０．５：９９．５〜５：９５である。なお、Ｄ−乳酸とＬ−乳酸との共重合比が異なるポリ乳酸をブレンドしてもよい。
【００２７】
また、ポリ乳酸として、乳酸と他のヒドロキシカルボン酸との共重合体を用いることもできる。この際、共重合される「他のヒドロキシカルボン酸単位」としては、グリコール酸、３−ヒドロキシ酪酸、４−ヒドロキシ酪酸、２−ヒドロキシ−ｎ−酪酸、２−ヒドロキシ−３，３−ジメチル酪酸、２−ヒドロキシ−３−メチル酪酸、２−メチル乳酸、２−ヒドロキシカプロン酸等の２官能脂肪族ヒドロキシカルボン酸やカプロラクトン、ブチロラクトン、バレロラクトン等のラクトン類が挙げられる。
【００２８】
ポリ乳酸は、必要に応じ、少量共重合成分として、テレフタル酸のような非脂肪族カルボン酸及び／又はビスフェノールＡのエチレンオキサイド付加物のような非脂肪族ジオールや、乳酸及び／又は乳酸以外のヒドロキシカルボン酸を含んでいてもよい。
【００２９】
ポリ乳酸は高分子量であることが好ましく、例えば、重量平均分子量が５万以上であることが好ましく、６万〜４０万であるのが更に好ましく、中でも１０万〜３０万であるのが特に好ましい。ポリ乳酸の重量平均分子量が５万未満であると機械的物性に劣る場合がある。
【００３０】
１．１．２．微粒状充填剤
微粒状充填剤は、白色度を向上させ、ベース樹脂と充填剤との屈折率差による屈折散乱を提供すると共に、フィルムを延伸した際にフィルム内に空隙（空孔）を形成させ、ベース樹脂と空隙（空気）との屈折率差による屈折散乱を提供する役割を果たす。
【００３１】
微粒状充填剤としては、有機質微粒状充填剤と無機質微粒状充填剤とを挙げることができる。
【００３２】
有機質微粒状充填剤としては、木粉、パルプ粉等のセルロース系粉末や、オレフィン樹脂などからなるポリマービーズ、スチレン等のポリマー中空粒子等から選ばれた少なくとも１種を用いることが好ましい。
【００３３】
無機質微粒状充填剤としては、炭酸カルシウム、炭酸マグネシウム、炭酸バリウム、硫酸マグネシウム、硫酸バリウム、硫酸カルシウム、酸化亜鉛、酸化マグネシウム、酸化カルシウム、酸化チタン、アルミナ、水酸化アルミニウム、水酸化マグネシウム、ヒドロキシアパタイト、シリカ、マイカ、タルク、カオリン、クレー、ガラス粉、アスベスト粉、ゼオライト、珪酸白土等から選ばれた少なくとも１種を用いることが好ましい。
【００３４】
中でも、ベース樹脂との屈折率差が大きく優れた反射性能を得ることができる微粒状充填剤が好ましく、この観点から、屈折率の大きい微粒状充填剤を用いることが好ましい。具体的には、屈折率が１．６以上である炭酸カルシウム、硫酸バリウム、酸化チタンまたは酸化亜鉛が好ましく、中でも屈折率が２．５以上である酸化チタンが特に好ましい。なお、長期耐久性を勘案すると、酸やアルカリに対して安定な硫酸バリウムも好ましい。
【００３５】
微粒状充填剤は、平均粒子径が０．０５μｍ〜１５μｍであるものが好ましく、中でも０．１μｍ〜１０μｍであるものがより好ましい。微粒状充填剤の平均粒子径が０．０５μｍ以上であれば、粗表面化に伴い光散乱反射が生じるので、得られる反射指向性がより小さくなる。また、微粒状充填剤の平均粒子径が１５μｍ以下であれば、ベース樹脂と微粒状充填剤との界面がより緻密に形成されるので優れた光反射性を得ることができる。なお、本願において微粒状充填剤の平均粒子径は、レーザー回折法により測定した粒度分布において積算重量分率５０％となる粒子径を示す。
【００３６】
白色ポリエステルフィルム層１は、必要に応じて公知の添加剤を含有してもよい。例えば、滑剤、熱安定剤、酸化防止剤、耐光剤、耐衝撃性改良剤等を含有してもよい。
【００３７】
１．１．３．白色ポリエステルフィルムの製造方法
白色ポリエステルフィルム層１を構成する白色ポリエステルフィルムは、ポリエステル樹脂及び微粒状充填剤を含む樹脂組成物を溶融状態とし、これを金属板上に塗布或いは押出して形成することができる。また、前記の樹脂組成物からフィルムを製膜し、このフィルムを金属板上に積層して形成することもできる。
【００３８】
より高い反射率を得るためには、ポリエステル樹脂及び微粒状充填剤を含む樹脂組成物からフィルム（キャストシート）を製膜し、このフィルムを一軸方向又は二軸方向に１．１倍以上延伸することが好ましい。延伸することにより、微粉状充填剤を核とした空隙がフィルム内部に形成され、ベース樹脂と空隙の界面、及び空隙と微粉状充填剤との界面が形成され、界面で生じる屈折散乱の効果が増えることから光反射性を高めることができる。
【００３９】
この際、フィルムの製膜及び延伸方法は、公知の方法を採用すればよい。例えば、二軸延伸の方法としては、Ｔダイより溶融押し出した末延伸のフィルムをロール式延伸機で縦方向に延伸した後、テンター式延伸機で横方向に延伸する方法（逐次２軸延伸法）を採用することも可能であるし、又、末延伸フィルムをテンター式同時二軸延伸機で縦横同時に延伸する方法（同時２軸延伸法）を採用することも可能である。又、チューブ状に溶融押し出したフィルムを気体の圧力で膨張させ延伸する方法（インフレーション法）、その他の方法を採用することも可能である。
【００４０】
延伸温度は、ポリエステル系樹脂のガラス転移温度（Ｔｇ）から所定の温度範囲（Ｔｇ〜Ｔｇ＋５０℃）内とすることが好ましく、例えば、ポリ乳酸の場合には５０〜９０℃とすることが好ましい。延伸温度がこの範囲であれば、延伸時に破断することなく安定して延伸を行うことができ、また延伸配向が高くなり、その結果、空隙率が大きくなり反射率を高めることができる。
【００４１】
また、得られたフィルムに耐熱性及び寸法安定性を付与するために、熱処理することが好ましい。この際、熱処理温度は９０〜１６０℃であることが好ましく、１１０〜１４０℃であることがさらに好ましい。熱処理に要する処理時間は、好ましくは１秒〜５分である。また、延伸設備等については特に限定はないが、延伸後に熱固定処理を行うことができるテンター延伸を行うことが好ましい。
【００４２】
なお、微粒状充填剤を含む市販の白色ポリエステルフィルムを白色ポリエステルフィルム層１に用いることも可能である。例えば、東レ社製のルミラーＥ６０ＬやＥ６０Ｖ（商品名）、帝人・デュポン社製のメリネックス（商品名）、東洋紡績社製のクリスパー（商品名）、きもと社製のレフホワイト（商品名）、三菱樹脂製のエコロージュ（商品名）などの白色ポリエステルフィルムを挙げることができる。但し、これらに限定されるものではない。
【００４３】
接着性や濡れ性を良くするために、白色ポリエステルフィルムの表面にコロナ処理、コーティング処理又は火炎処理等の表面処理を行ってもよい。
【００４４】
製膜したフィルムを金属板上に積層する方法としては、例えば、金属板の表面温度を、白色ポリエステルフィルムの主成分をなす樹脂の融点程度となるように加熱し、ゴムロールによりフィルムを熱融着する方法、或いは、加熱したロールに金属板とフィルムとを重ねて供給して熱融着する方法、或いは、予め金属板に接着剤を塗布しておき、フィルムを圧着する方法等を挙げることができる。
【００４５】
白色ポリエステルフィルム層１の厚みは特に制限するものではないが、例えば１０μｍ〜５００μｍの範囲であれば、成形性及び積層性が一層良好なものとなる。
【００４６】
１．２．帯電防止層
帯電防止層２はマット調光反射フィルム１０の最表層を構成する。特に、帯電防止層２は白色ポリエステルフィルム層１の反射面側に設けることが好ましい。
【００４７】
本発明において帯電防止層２は以下のような特徴を有する。すなわち、
・  帯電防止層２の表面抵抗値が１０１２Ω／ｃｍ２未満であり、
・  帯電防止層２の６０°光沢値が４０未満であり、
・  帯電防止層２は粒子２ａ及びコート層２ｂを備えてなり、
・  粒子２ａの１０％変形強度Ｋ値が０．３ｋｇｆ／ｍｍ２以上５．０ｋｇｆ／ｍｍ２以下であり、
・  粒子２ａの平均粒子径（ｄ）が１μｍ以上２０μｍ以下であり、
・  コート層２ｂが帯電防止剤及びバインダー樹脂を含む層であり、
・  コート層２ｂの厚み（Ｄ）が０．５μｍより大きく、
・  コート層２ｂの厚み（Ｄ）と粒子２ａの平均粒子径（ｄ）との比（ｄ／Ｄ）が１以上１０以下である。
【００４８】
１．２．１．表面抵抗値
本発明において、帯電防止層２の表面抵抗値はフィルム表面への埃の付着が実質防止可能な１０１２Ω／ｃｍ２未満であり、好ましくは１０１０Ω／ｃｍ２以下である。一方、下限に特段の制限はないが、１０７Ω／ｃｍ２以上が好ましい。
帯電防止層２の表面抵抗値がこの範囲であれば、マット調光反射フィルム１０に優れた帯電防止性を付与でき、静電気による汚染を防止し、電磁波ノイズによる画像の表示の乱れを防止することができる。
なお、本願において表面抵抗値はＪＩＳ  Ｋ６９１１に準じて、以下の条件にて測定して得られる値をいう。
・  測定装置：ハイレスターＵＰＭＣＰ−ＨＴ４５０型（三菱化学社製）
・  測定方式：定電圧印加方式
・  印加電圧：１０００Ｖ
【００４９】
１．２．２．光沢値
本発明において、帯電防止層２の６０°光沢値は４０未満であり、好ましくは２０以下である。一方、下限に特段の制限はないが、好ましくは３以上である。
帯電防止層２の６０°光沢値がこの範囲であれば、反射ムラや照明器具の映り込みを十分に抑えることが可能である。
なお、本願において６０°光沢値とはスガ試験機社製ハンディ光沢計ＨＧ−２６８により測定される、帯電防止層の反射面側の６０°光沢値をいう。
【００５０】
１．２．３．粒子
帯電防止層２には粒子（好ましくは球状粒子）２ａが含有される。なお、「球状」との形状は、厳密な球状のみを示すものではなく、角部のない楕円球状なども包含する意であるが、真球状であることがより好ましい。より詳細には、粒子の最も大きな径である最大粒子径（Ｌｐ）と、粒子の最も小さな径である最小粒子径（Ｄｐ）との比（Ｄｐ／Ｌｐ）が、好ましくは０．２以上、より好ましくは０．３以上のものであり、この数値は、光学顕微鏡（倍率５００〜２０００倍）を使用して測定することができる。
【００５１】
帯電防止層２には１０％変形強度Ｋ値が０．３〜５．０ｋｇ／ｍｍ２の範囲にある粒子（球状粒子）２ａが含有される。下限は好ましくは０．８ｋｇ／ｍｍ２以上、より好ましくは１．０ｋｇ／ｍｍ２以上であり、上限は好ましくは３．０ｋｇ／ｍｍ２以下、より好ましくは２．５ｋｇ／ｍｍ２以下である。
Ｋ値が０．３ｋｇ／ｍｍ２以上であると、粒子２ａが柔らかくなりすぎることがなく、得られる光反射フィルム１０を巻物としたときにブロッキングすることがなく、またＫ値が５．０ｋｇ／ｍｍ２未満であれば、粒子２ａが硬くなりすぎることがなく、コート層２ｂを指や爪で擦った際にコート層２ｂ自体の欠落または粒子２ａの欠落などの虞がない。
【００５２】
なお、粒子２ａのＫ値は以下の通りに測定して得られた値である。すなわち、島津製作所社製の微小圧縮試験機「ＭＣＴＭ２０００」を用いて粒子１個に対し、一定の負荷速度で１ｇｆの荷重をかけたときの粒子の変形量と荷重を測定し、粒子径が１０％変形したときの荷重と圧縮前の粒子半径を次式：Ｋ値（ｋｇｆ／ｍｍ２）＝２．８×荷重（ｋｇｆ）／｛π×（粒子半径（ｍｍ））２｝に算入して得られる値をＫ値とする。特に本願では試験条件を以下の通りとする。
・  試験温度：常温（２０℃）
・  試験用圧子：平面５０（直径５０μｍの平面圧子）
・  試験種類：圧縮試験（ＭＯＤＥ１）
・  試験荷重：１．００（ｇｆ）
・  負荷速度：０．０７２５００（ｇｆ／秒）
・  変位フルスケール；１０（μｍ）
【００５３】
粒子２ａとしては、Ｋ値が上記の範囲にあるものであればよく、具体的には、ポリメチルメタクリレート（ＰＭＭＡ）、ポリアクリル酸エステルおよびポリエチルメタクリレート（ＰＥＭＡ）などのアクリル樹脂からなるアクリル系粒子；ポリアミドイミド（ＰＡＩ）などのナイロン樹脂からなるナイロン系粒子；ウレタン樹脂からなるウレタン粒子；さらには、ベンゾグアナミン−ホルムアルデヒド縮合物、メラミン−ホルムアルデヒド縮合物、ベンゾグアナミン−メラミン−ホルムアルデヒド縮合物などの材料からなる粒子を挙げることができる。これらの中でも、アクリル系粒子、ナイロン系粒子およびウレタン系粒子から選択される１種以上の粒子（プラスチックビーズ）を用いることが好ましい。特に、ポリメチルメタクリレート（ＰＭＭＡ）粒子、ナイロン粒子、ウレタン粒子が特に好ましい。
【００５４】
ＰＭＭＡ粒子としては、「ガンツパールＧＭシリーズ」（ガンツ化成株式会社製）、「テクポリマーシリーズ」（積水化成品工業社製）などが市販品として入手可能である。また、ポリアクリル酸エステル粒子としては、「テクポリマーＡＢＸ」（積水化成品工業社製）などが市販品として入手可能である。さらに、ナイロン粒子としては、商品名「アミラン」（東レ株式会社製）、商品名「ガンツパールＧＢＡ−５５０」（ガンツ株式会社製）および商品名「ナイロンパウダー」（住友エンビロサイエンス社製）などが市販品として入手可能である。
【００５５】
粒子２ａの平均粒子径は１μｍ以上２０μｍ以下である。下限は好ましくは２μｍ以上、より好ましくは３μｍ以上であり、上限は好ましくは１０μｍ以下、より好ましくは８μｍ以下である。
平均粒子径が下限値以上であることで、帯電防止層２の表面に適度な粗さを付与することができるので、グロスが低減でき、保護フィルムとの過密着を防止できる。平均粒子径が上限値以下であることで、表面の光学特性、例えばグロスが高くなりすぎてしまい、反射特性に影響が大きくなってしまうという虞がない。なお、本願において粒子２ａの平均粒子径は、レーザー回折法により測定した粒度分布において積算重量分率５０％となる粒子径を示す。
【００５６】
１．２．４．コート層
帯電防止層２はコート層２ｂを備える。コート層２ｂは帯電防止剤及びバインダー樹脂を含む層である。
【００５７】
（帯電防止剤）
コート層２ｂに含まれる帯電防止剤としては、従来公知の帯電防止剤を特に限定されることなく用いることが可能であるが、好ましくはカチオンポリマーを用いる。このカチオンポリマーは、好ましくはビニル系重合体からなり、側鎖にカチオン性基を有し、そのカチオン性基が第３級アンモニウム塩または第４級アンモニウム塩である化合物である。第３級アンモニウム塩としては、第３級アンモニウムスルホネート、第３級アンモニウムサルフェート、第３級アンモニウムナイトレートを例示することができる。第４級アンモニウム塩としては、第４級アンモニウムスルホネート、第４級アンモニウムサルフェート、第４級アンモニウムナイトレートを例示することができる。
【００５８】
カチオンポリマーがビニル系重合体である場合、モノマー成分として、反応性モノマー成分を用いることができる。この場合、膜凝集性を向上させることができ、塗布層の耐久性を向上することができる。
【００５９】
反応性モノマー成分としては、２ーヒドロキシエチルアクリレート、２ーヒドロキシエチルメタクリレート、２ーヒドロキシプロピルアクリレート、２ーヒドロキシプロピルメタクリレート等のヒドロキシ含有モノマー；グリシジルアクリレート、グリシジルメタクリレート、アリルグリシジルエーテル等のエポキシ基含有モノマー；アクリル酸、メタクリル酸、イタコン酸、マレイン酸、フマール酸、クロトン酸、スチレンスルホン酸及びその塩（ナトリウム塩、カリウム塩、アンモニウム塩、第三級アミン塩等）等のカルボキシ基またはその塩を含有するモノマー；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）、Ｎーアルコキシアクリルアミド、Ｎ−アルコキシメタクリルアミド、Ｎ、Ｎ−ジアルコキシアクリルアミド、Ｎ、Ｎ−ジアルコキシメタクリルアミド（アルコキシ基としては、メトキシ基、エトキシ基、ブトキシ基、イソブトキシ基等）、アクリロイルモルホリン、Ｎ−メチロールアクリルアミド、Ｎ−メチロールメタクリルアミド、Ｎ−フェニルアクリルアミド、Ｎ−フェニルメタクリルアミド等のアミド基を含有するモノマー；無水マレイン酸、無水イタコン酸等の酸無水物のモノマー；ビニルイソシアネート、アリルイソシアネート等のイソシアネート含有モノマーを例示することができる。
【００６０】
或いは、カチオンポリマーがビニル系重合体である場合、モノマー成分として、非反応性モノマー成分を用いることもできる。この場合、ポリエステルフィルム上への密着性や塗布層の造膜性を向上させることができる。
【００６１】
非反応性モノマー成分としては、アルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基等）、スチレン、αーメチルスチレンを例示することができる。
【００６２】
コート層２ｂにおいて、帯電防止剤の含有量は、コート層の固形分全体を基準（１００質量％）として、好ましくは１〜１５質量％、さらに好ましくは３  〜１０質量％である。
１質量％未満であると帯電防止性が不十分となってフィルム表面に埃等が付き易くなる虞があり、１５質量％を超えると白色ポリエステルフィルム層１に対する密着性に劣る場合がある。
【００６３】
（バインダー樹脂）
コート層２ｂは、帯電防止剤を白色ポリエステルフィルム層１等の基材上に固着させる目的で、バインダー樹脂を含有する。バインダー樹脂としては、例えばポリエステル樹脂、アクリル樹脂、ウレタン樹脂およびこれらの樹脂の混合物を用いることができる。バインダー樹脂は、水に可溶性または分散性のものが好ましいが、多少の有機溶剤を含有し、水に可溶なものも好ましく用いることができる。
【００６４】
バインダー樹脂の含有量は、コート層の固形分全体を基準（１００質量％）として、好ましくは８５〜９９質量％とする。
８５質量％未満であるとポリエステルフィルム等の基材への密着性が不足する虞がある。一方、９９質量％を超えると帯電防止性が低下する虞がある。
【００６５】
さらに架橋剤を用いる場合は、架橋剤の含有量は、コート層の固形分全体を基準（１００質量％）として、好ましくは２〜３０質量％とする。
２質量％未満であるとコート層の凝集力が低くなり耐久性が悪化する虞がある。３０質量％を超えると塗布層の造膜性が悪くなり、帯電防止性能が低下する虞がある。
【００６６】
コート層２ｂに含まれる帯電防止剤とバインダー樹脂との質量比については特に限定されるものではないが、帯電防止剤１００質量部に対して、バインダー樹脂を５００質量部以上９９００質量部以下含ませることが好ましい。下限がより好ましくは６００質量部以上であり、上限がより好ましくは８０００質量部以下である。
これにより、白色ポリエステルフィルム層１等の基材と帯電防止層２との密着性を一層向上させることができ、帯電防止層２の帯電防止性も一層優れたものとなる。
【００６７】
コート層２ｂには、上記した帯電防止剤やバインダー樹脂以外に各種添加剤が含まれていてもよい。例えば、滑剤、熱安定剤、酸化防止剤、耐光剤、耐衝撃性改良剤等を含有してもよい。
【００６８】
コート層２ｂの厚み（Ｄ）は０．５μｍ以上であり、好ましくは０．７μｍ以上、より好ましくは１．０μｍ以上である。上限に特段の制限はないが、通常１０μｍ以下、好ましくは８．５μｍ以下、より好ましくは７μｍ以下である。
コート層２ｂの厚み（Ｄ）が０．５μｍ以上であることで帯電防止層２に十分な帯電防止性が付与される。一方、コート層２ｂの厚み（Ｄ）が１０μｍ以下であることで、塗工及び加工の際にコート層２ｂにクラックなどの不具合が生じ難くなる。
なお、コート層２ｂの厚み（Ｄ）とは、帯電防止層２において粒子２ａを除外した場合の厚みをいう。すなわち、図１に示す帯電防止層２においては、コート層２ｂの表面から白色ポリエステルフィルム層１までの長さをいう。図１では、コート層２ｂの表面から粒子２ａの一部が突出しており、これにより、帯電防止層２の表面は凹凸を有することとなる。コート層２ｂの厚みはＳＥＭ等によって断面を観察することで容易に特定可能である。
【００６９】
１．２．５．粒子とコート層との関係
帯電防止層２における粒子２ａとコート層２ｂとの質量比については、コート層２ｂの固形分１００質量部に対して、粒子２ａが３０質量部以上１００質量部以下含まれるようにすることが好ましい。下限はより好ましくは４０質量部以上であり、上限はより好ましくは８０質量部部以下である。
粒子２ａがコート層２ｂの固形分１００重量部に対して３０重量部以上含まれることで、帯電防止層２ａの６０°光沢値や表面粗さを一層適切なものとすることができる。一方、粒子２ａが該コート層の固形分１００重量部に対して１００質量部以下含まれることで、帯電防止層２の表面抵抗値や表面粗さを一層適切なものとすることができる。また、質量比をこの範囲内とすることで、白色ポリエステルフィルム層１等の基材との密着性、任意に設けられる表面保護フィルムとの過密着防止、削れ性防止付与、グロス低減等、マット調光反射フィルム１０の性能が一層向上する。
【００７０】
コート層２ｂの厚み（Ｄ）に対する粒子２ａの平均粒子径（ｄ）の比（ｄ／Ｄ）は０．３５以上１０以下である。下限は好ましくは０．５以上、より好ましくは１以上であり、上限は好ましくは８以下である。
コート層２ｂの厚み（Ｄ）に対する粒子２ａの平均粒子径（ｄ）の比（ｄ／Ｄ）を下限値以上とすることで、６０°光沢値を適切な範囲とすることができる。一方、コート層２ｂの厚み（Ｄ）に対する粒子２ａの平均粒子径（ｄ）の比（ｄ／Ｄ）を上限値以下とすることで、コート層２ｂが粒子２ａを適切に保持することができ、マット調光反射フィルム１０からの帯電防止層２の剥離等を適切に防止できる。
【００７１】
帯電防止層２が上記のような所定の粒子２ａと所定のコート層２ｂとを備えて構成されることで、帯電防止層２の最表層側に突出した粒子２ａにより、表面に凹凸を付与することができる。この場合、帯電防止層２は、表面粗さ（Ｒａ）が０．３μｍ以上２．３μｍ以下であることが好ましい。下限はより好ましくは０．４μｍ以上、さらに好ましくは０．６μｍ以上であり、上限はより好ましくは２．０μｍ以下、さらに好ましくは１．８μｍ以下である。
帯電防止層２の表面粗さがこのような範囲にあることで、反射ムラや照明器具の映り込みをより適切に防止できるとともに、保護フィルムと過密着となることを防止することもできる。なお、表面粗さは帯電防止層に含ませる粒子の大きさや量等によって調整することができる。
【００７２】
以上の通り、本発明に係るマット調光反射フィルム１０は、上記した白色ポリエステルフィルム層１と最表層である帯電防止層２とを備えることで、優れた光反射性を維持しつつ、静電気による汚染を防止し、電磁波ノイズによる画像の表示の乱れを防止することができる。また、帯電防止層２を所定の粒子２ａと所定のコート層２ｂとを備えて構成することで、６０°光沢値が所定範囲内となり、反射ムラや照明器具の映り込みを防止でき、さらに、保護フィルムとの過密着を防止し、表層の剥がれを抑制することができる。
【００７３】
尚、上記説明では、マット調光反射フィルムが帯電防止層及び白色ポリエステルフィルム層のみを備えるものとして説明したが、本発明は当該形態に限定されるものではない。本発明においては、白色ポリエステルフィルム層を設けて光反射性を付与しつつ、帯電防止層が最表層となるように構成して所望の帯電防止性等を確保できれば、その他の層については特に限定されるものではない。例えば、帯電防止層と白色ポリエステルフィルム層との間にその他の樹脂層が備えられていてもよい。また、白色ポリエステルフィルム層の帯電防止層とは反対側の表面にその他の樹脂層が備えられていてもよい。その他樹脂層としては金属板との密着性を向上させるようなプライマーなどを用いることができる。
【００７４】
また、例えばマット調光反射フィルムの製造後から使用前までの間において、その表面を保護するために帯電防止層の表面に公知の保護フィルムが設けられていても良い。上述したように、本発明においては帯電防止層が所定の粒子と所定のコート層とを備えて構成されていることから、表面には粒子の凹凸形状が存在しており、これにより保護フィルムとの過度の密着が防がれる。すなわち、保護フィルムを剥がす際、帯電防止層の剥離を防止できる。
【００７５】
２．光反射板
本発明は光反射板としての側面も有する。図２に一実施形態に係る本発明の光反射板１００を概略的に示す。図２に示すように、光反射板１００はマット調光反射フィルム１０を金属板２０にラミネートしてなる。
【００７６】
金属板２０は、その素材を特に限定するものではなく、例えば、鉄、各種ステンレス鋼、銅、銅合金、アルミニウム、アルミニウム合金、錫合金、ニッケル、亜鉛などの各種金属を挙げることができる。特に金属板２０として鋼板を用いることが好ましい。
【００７７】
金属板２０の厚みは、０．０５ｍｍ〜０．８ｍｍが一応の目安であるが、このような厚みの金属板に限定されるものではなく、用途に応じて適宜選択することができる。例えば、リフレクターを使用する液晶表示装置の種類などに応じて、厚さ０．０５ｍｍ〜０．４ｍｍのステンレス板、厚さ０．１〜０．６ｍｍのアルミニウム合金、厚さ０．２〜０．４ｍｍの黄銅板などを例示することができる。但し、これに限定するものではない。
【００７８】
金属板２０の表面には、単層めっき、複層めっきまたは合金めっきが施されていてもよいし、また、浸漬クロム酸処理、リン酸クロム酸処理が施されていてもよい。
【００７９】
また、マット調光反射フィルム１０との密着性を向上させる目的で、金属板２０の表面にシランカップリング剤、チタンカップリング剤等によるカップリング剤処理、酸処理、アルカリ処理、オゾン処理、イオン処理等の化学処理、プラズマ処理、グロー放電処理、アーク放電処理、コロナ処理等の放電処理、紫外線処理、Ｘ線処理、ガンマ線処理、レーザー処理等の電磁波照射処理、その他火炎処理等の表面処理やプライマー処理等の各種表面処理が施されていてもよい。
【００８０】
光反射板１００の製造方法は特に限定されるものではない。例えば金属板２０の片面に接着剤を塗布し、該金属板２０を加熱し、例えばニップロールなどで該接着剤側にマット調光反射フィルム１０を圧着するようにしてもよいし、或いは、マット調光反射フィルム１０の片面に接着剤を塗布し、この接着剤側に、加熱した金属板２０を圧着するようにしてもよい。
【００８１】
いずれにしても、接着剤の塗布方法については、公知の方法を採用することができ、例えばエアーレス法、スプレーコート、浸漬法、グラビアコート、ロールコート法、バーコート、刷毛塗り法、その他の公知の方法を適宜採用することができる。また、接着剤の塗布量は、乾燥後の厚みが０．５μｍ〜１０μｍ、特に１μｍ〜５μｍとなるように塗布することが好ましい。さらに、金属板の加熱は、１５０℃〜２３０℃の温度範囲に加熱することが好ましい。１５０℃未満であると、密着強度が弱過ぎて反射フィルムが剥離する可能性がある。逆に２３０℃より高いと、接着剤が熱劣化して密着強度が低下し、加工時の衝撃等により反射フィルムが割れたり剥離したりする原因となるほか、反射フィルムへの熱ダメージにより反射性能が低下する原因となる。
【００８２】
以上の通り、本発明に係る光反射板１００は、上記したマット調光反射フィルム１０を備えることで、優れた光反射性を維持しつつ、静電気による汚染を防止し、電磁波ノイズによる画像の表示の乱れを防止することができる。また、上記したマット調光反射フィルムが高い拡散反射性を有することから、ＬＥＤ光源から発せられる直線性の高い光線に対しても反射ムラを抑制することができ、さらにはＬＥＤの映り込みを防止することもできる。
【００８３】
尚、上記説明においては、マット調光反射フィルムが金属板にラミネートされる形態について説明したが、本発明に係るマット調光反射フィルムは樹脂基体や板状でない金属基体に対してラミネートされてもよい。例えば、照明器具を設置する箇所の形状に応じて基体の材質や形状を適宜変更することができる。ただし、汎用性、取り扱い性等の観点からは、マット調光反射フィルムを金属板の表面にラミネートすることが好ましく、鋼板の表面にラミネートすることがより好ましい。
【実施例】
【００８４】
以下、実施例を示して本発明について説明するが、本発明はこれに限定されるものではない。
【００８５】
＜評価方法＞
（１）表面抵抗値
帯電防止層の表面抵抗値は、ＪＩＳ  Ｋ６９１１に準じて、以下の条件にて測定した。
・  測定装置：ハイレスターＵＰＭＣＰ−ＨＴ４５０型（三菱化学社製）
・  測定方式：定電圧印加方式
・  印加電圧：１０００Ｖ
○：表面抵抗値が１０１２Ω／ｃｍ２未満
×：表面抵抗値が１０１２Ω／ｃｍ２以上
【００８６】
（２）６０°光沢値（％）
スガ試験機社製ハンディ光沢計ＨＧ−２６８を使用して、サンプルの反射面側の６０°光沢値を測定した。
○：光沢値４０未満
△：光沢値４０以上６０未満
×：光沢値６０以上
【００８７】
（３）保護フィルム剥離性
基材がポリエチレンで粘着材が合成ゴム系の保護フィルム（ＳＵＳに対する粘着力が０．２Ｎ／２５ｍｍ）を反射面側（帯電防止層の表面）に貼り付け、４０℃、湿度９８％環境下で１ヶ月保管したのち、保護フィルムを剥がして帯電防止層の剥離の有無を確認した。
○：帯電防止層の剥離あり
×：帯電防止層の剥離無し
【００８８】
（４）粒子の１０％変形強度Ｋ値
実施例及び比較例に用いた粒子をそれぞれエタノール中に分散させた後、試料台に塗布・乾燥し、測定用試料を調製した。調製した試料に対し、島津製作所社製の微小圧縮試験機「ＭＣＴＭ２０００」を用いて粒子１個に対し、一定の負荷速度で１ｇｆの荷重をかけたときの粒子の変形量と荷重を測定し、粒子径が１０％変形したときの荷重と圧縮前の粒子半径を次式：Ｋ値（ｋｇｆ／ｍｍ２）＝２．８×荷重（ｋｇｆ）／｛π×（粒子半径（ｍｍ））２｝に算入して、Ｋ値を得た。試験条件の詳細は以下の通りとした。
・  試験温度：常温（２０℃）
・  試験用圧子：平面５０（直径５０μｍの平面圧子）
・  試験種類：圧縮試験（ＭＯＤＥ１）
・  試験荷重：１．００（ｇｆ）
・  負荷速度：０．０７２５００（ｇｆ／秒）
・  変位フルスケール；１０（μｍ）
【００８９】
実施例、比較例で使用した粒子の組成、平均粒子径、１０％変形強度Ｋ値を以下に示す。
・  粒子１：酸化チタン含有架橋ＰＭＭＡ粒子（平均粒子径２μｍ、Ｋ値２．５ｋｇ／ｍｍ２）
・  粒子２：酸化チタン含有架橋ＰＭＭＡ粒子（平均粒子径７μｍ、Ｋ値２．５ｋｇ／ｍｍ２）
・  粒子３：架橋ポリウレタンエステル粒子（平均粒子径７μｍ、Ｋ値０．８ｋｇ／ｍｍ２）
・  粒子４：ナイロン１２粒子（平均粒子径５μｍ、Ｋ値１．０ｋｇ／ｍｍ２）
・  粒子５：架橋ポリメチルメタクリレート粒子（平均粒子径８μｍ、Ｋ値２．５ｋｇ／ｍｍ２）
・  粒子６：シリカ粒子（平均粒子径４μｍ、Ｋ値６．０ｋｇ／ｍｍ２）
・  粒子７：ナノシリカ粒子（平均粒子径１μｍ、Ｋ値６．０ｋｇ／ｍｍ２）
・  粒子８：架橋ポリメチルメタクリレート粒子（平均粒子径２０μｍ、Ｋ値２．５ｋｇ／ｍｍ２）
・  粒子９：ナノシリカ粒子（平均粒子径０．５μｍ、Ｋ値６．０ｋｇ／ｍｍ２）
【００９０】
（５）スクラッチ性
布製のウェスでサンプルの反射面側を１ｋｇ加重で１０往復乾拭きし、コート層の削れの有無を目視で確認した。
○：コート層の削れなし
×：コート層の削れあり
【００９１】
（６）表面粗さ
接触式表面粗さ計（SurF Coder ET4000A）を使用し、帯電防止層の表面粗さを測定した。測定条件は、ＴＤ方向に測定長さ３ｍｍ、測定速度０．２ｍｍ／ｓｅｃで測定を行い、表面粗さＲａ値を測定した。
【００９２】
＜光反射フィルムの作製＞
（比較例１）
４級アンモニウム塩型カチオン系界面活性剤をアクリル系樹脂に分散させた帯電防止剤（コルコート（株）、コルコートＮＲ−１２１Ｘ−９、固形分１０％）を、反射フィルムの基材の反射面側にバーコーター（松尾産業社製、バーコーター＃６）を使用して塗工し、８０℃で１分乾燥した。
白色ポリエステルフィルム層を構成する白色ポリエステルフィルムは以下のようにして準備した。重量平均分子量２０万の乳酸系重合体（Ｄ体含有量０．５％、ガラス転移温度６５℃）のペレットと、平均粒子径０．２５μｍの酸化チタンとを、質量割合を５０：５０で混合し、二軸押出機を用いてペレット化してマスターバッチを作製した。このマスターバッチと前記乳酸系重合体とを、質量割合を４０：６０で混合して樹脂組成物を作製した。その後、この樹脂組成物を、一軸押出機を用いて、２２０℃でＴダイより押し出し、冷却固化してフィルムを形成した。得られたフィルムを温度６５℃で、ＭＤに３倍、ＴＤに３倍の二軸延伸した後、１４０℃で熱処理し、厚さ１００μｍの２軸延伸脂肪族ポリエステルフィルムを得た。
【００９３】
（実施例１〜１０、比較例２〜９）
４級アンモニウム塩型カチオン系界面活性剤をアクリル系樹脂に分散させた帯電防止剤（コルコート（株）社製、コルコートＮＲ−１２１Ｘ−９、固形分１０％）に表１、２に示した粒子を帯電防止剤の固形分に対し所定量添加し、比較例１に係る白色ポリエステルフィルムの反射面側に表１、２に記載の塗布量となるよう適宜選択したバーコーター番手（松尾産業社製）を使用して塗工し、８０℃で１分乾燥した。
【００９４】
＜光反射板の作製＞
アクリル系熱硬化型接着剤を、金属面に乾燥後の接着剤膜厚が２〜４μｍ程度になる様に塗布し、次いで熱風加熱炉及び赤外線ヒーターにより塗布面の乾燥及び加熱を行い、亜鉛めっき鋼板（厚み０．４５ｍｍ）の表面温度を２２０℃に設定し、直ちにロールラミネータを用いて上記の光反射フィルムを被覆し、水冷にて冷却することにより光反射板を作製した。
【００９５】
評価結果を以下表１、２に示す。
【００９６】
【表１】
2015125265.tif 000003
【００９７】
【表２】
2015125265.tif 000004
【００９８】
表１、２に示す結果から次のことが明らかとなった。
実施例１〜１０のように帯電防止層にウレタン粒子、ナイロン粒子、アクリル粒子といった軟質粒子を適量添加することにより、表面を適度に荒らすことができるため、低光沢度化、保護膜との過密着防止、スクラッチ性の向上が可能であり、帯電防止性も実用上問題のないレベルであった。
一方、比較例１のように粒子を添加しなかった場合は、表面粗さが小さく、光沢が高く、保護膜密着性試験でコート層の剥離が見られた。
また、比較例２のように粒子添加量が単位面積当たりに過剰である場合は、表面抵抗値を担保する帯電防止剤の量がすくなくなるため帯電防止性に劣り、さらに粒子が保持できなくなったためかスクラッチ試験で粒子が欠落し外観に劣るものであった。
また、比較例３のようにコート層の厚みを粒子径に対して極端に薄くした場合は、コート層の白色ポリエステルフィルム層に対する密着性が悪くなり、さらには、コート層が粒子を物理的に保持することができずに、保護膜フィルム離性及びスクラッチ性に劣るものであった。
また、比較例４のように粒子の添加量が少なすぎる場合、表面粗さが小さくなり過ぎ、光沢値を十分に下げることができなかった。
また、比較例５のようにｄ／Ｄ値が小さすぎる場合（粒子径に対しコート層が厚すぎる場合）も、光沢値を十分に下げることができなかった。
また、比較例６のように硬質のシリカ粒子を添加した場合は、光沢を下げることが可能であるものの、耐スクラッチ性に劣るものであった。
また、比較例７、９のように粒子径の小さい粒子を添加した場合は、表面粗さが小さくなり過ぎ、光沢値を十分に下げることができなかった。
また、比較例８のように粒子径の大きい粒子を添加した場合は、粒子がコート層で保持できなくなるためラビング試験で粒子の欠落が見られ外観に劣るものであった。
【００９９】
以上のように、白色ポリエステルフィルム層及び最表層として帯電防止層を有するマット調光反射フィルムにおいて、帯電防止性を備え、反射ムラや照明器具の映り込みを防止できるとともに、保護フィルムと過密着となることを防止することもできるようにするためには、
・  帯電防止層の表面抵抗値を１０１２Ω／ｃｍ２未満とすること
・  帯電防止層の６０°光沢値を４０未満とすること
・  帯電防止層がコート層及び粒子を備えてなること
・  粒子の１０％変形強度Ｋ値が０．３ｋｇｆ／ｍｍ２以上５．０ｋｇｆ／ｍｍ２以下を満たすこと
・  粒子の平均粒子径（ｄ）が１μｍ以上２０μｍ以下であること
・  コート層が帯電防止剤及びバインダー樹脂を含む層であること
・  コート層の厚み（Ｄ）が０．５μｍより大きいこと
・  コート層の厚み（Ｄ）と粒子の平均粒子径（ｄ）との比（ｄ／Ｄ）が０．３５以上１０以下であること
のすべてを満たすようにすることが有効であることが分かった。
【産業上の利用可能性】
【０１００】
本発明に係るマット調光反射フィルムは、各種光源からの光を拡散反射させることができ、照明器具、照明看板、液晶表示装置等において使用されるマット調光反射フィルムとして広く利用可能である。
【符号の説明】
【０１０１】
１  白色ポリエステルフィルム層
２  帯電防止層
２ａ  粒子
２ｂ  コート層
１０  マット調光反射フィルム
２０  金属板
１００  光反射板
【図１】
2015125265.tif 000005
【図２】
2015125265.tif 000006